СПОСОБ ПОЛУЧЕНИЯ МНОГОСЛОЙНОГО ПОКРЫТИЯ ДЛЯ РЕЖУЩЕГО ИНСТРУМЕНТА
PROCEDURE FOR PRODUCTION OF MULTI-LAYER COATING FOR CUTTING TOOL

Изобретение относится к способам нанесения износостойких покрытий на режущий инструмент и может быть использовано в металлообработке.
Известен способ получения износостойкого покрытия для режущего инструмента (РИ), при котором на его поверхность вакуумно-дуговым методом наносят покрытие из нитрида титана (TiN) или карбонитрида титана (TiCN) (см. Табаков В.П. Работоспособность режущего инструмента с износостойкими покрытиями на основе сложных нитридов и карбонитридов титана. Ульяновск: УлГТУ, 1998. 122 с.). К причинам, препятствующим достижению указанного ниже технического результата при использовании известного способа, относится то, что в известном способе покрытия, обладающие хорошей адгезией к инструментальному материалу, имеют относительно низкую твердость и уровень сжимающих напряжений либо имеют высокую микротвердость, но недостаточную прочность сцепления с инструментальной основой. В результате этого покрытие легко подвергается абразивному износу, в нем быстро зарождаются и распространяются трещины, приводящие к разрушению покрытия, что снижает стойкость РИ с покрытием.
Наиболее близким способом того же назначения к заявленному изобретению по совокупности признаков является способ, включающий вакуумно-плазменное нанесение многослойного покрытия, состоящего из нижнего слоя нитрида титана TiZrN и верхнего слоя карбонитрида титана-циркония TiZrCN (см. Ермолаев А.А. Повышение работоспособности твердосплавного инструмента при непрерывном точении на основе разработки многослойных покрытий. Диссертация на соискание ученой степени кандидата технических наук. Специальность 05.03.01 - Технологии и оборудование механической и физико-технической обработки), принятый за прототип.
К причинам, препятствующим достижению указанного ниже технического результата при использовании известного способа, принятого за прототип, относится то, что в известном способе многослойное покрытие содержит слои, имеющие низкие микротвердость прочность сцепления друг с другом, износостойкость и стойкость к диффузионному и коррозионно-окислительному износу. В результате покрытие плохо сопротивляется процессам износа и разрушения и быстро разрушается при резании.
Повышение в последнее время стоимости металлорежущего инструмента и ужесточение требований к точности обрабатываемых деталей сделало еще более актуальной проблему повышения стойкости РИ. Основной причиной износа РИ является разупрочнение в результате действия диффузионных и коррозионно-окислительных процессов, а также образование микротрещин. Одним из путей повышения стойкости и работоспособности РИ с покрытием является нанесение покрытий многослойного типа на основе сложнолегированных материалов. Наличие в покрытии сложнолегированных слоев, обладающих высокой термодинамической стабильностью, позволяет снизить интенсивность физико-химических процессов износа покрытия и повысить стойкость РИ. Для повышения прочности сцепления слоев друг с другом целесообразно включать в их состав различные элементы.
Технический результат - повышение работоспособности РИ и качества обработки.
Указанный технический результат при осуществлении изобретения достигается тем, что в известном способе на рабочие поверхности РИ вакуумно-дуговым методом наносится двухслойное покрытие. Особенность заявляемого способа заключается в том, что в качестве нижнего слоя наносят сложный нитрид титана, циркония и алюминия, а в качестве верхнего слоя наносят сложный нитрид титана, циркония и хрома, при этом нанесение покрытия осуществляют с применением трех катодов, расположенных в горизонтальной плоскости, из которых два противоположных содержат: первый вставку из нержавеющей стали алюминия, второй вставку из хрома, а расположенный между ними катод содержит вставку из циркония, причем при нанесении верхнего и нижнего слоев используют поочередно катоды со вставками из алюминия и хрома совместно с катодом, содержащим вставку из циркония. Нижний слой обладает повышенной прочностью сцепления с инструментальной основой, а верхний - повышенной микротвердостью и износостойкостью. При этом оба слоя состоят из химически близких материалов, что повышает прочность их связи.
Компоновка установки для нанесения покрытия включает три составных катода с корпусами из титана ВТ1-0, первый со вставкой из алюминия, второй со вставкой из хрома, расположенные друг напротив друга, и третий со вставкой из циркония, расположенный между первыми двумя катодами. При осаждении нижнего слоя используется катод со вставкой из алюминия совместно с катодом со вставкой из циркония с целью получения слоя TiZrAlN, при осаждении верхнего слоя используют катод со вставкой из хрома, так же совместно с катодом со вставкой из циркония, с целью получения слоя TiZrGrN. Использование в качестве материалов слоев сложных нитридов TiZrAlN и TiZrCrN обеспечивает высокую стойкость к окислительному и диффузионному износу, а также высокую износостойкость, а применение в качестве материалов обоих слоев схожих многоэлементных материалов способствует повышению прочности связи слоев покрытия. Сущность изобретения заключается в следующем. В процессе резания РИ работает в условиях окислительного и диффузионного износа, а также воздействия адгезионно-усталостных процессов и трещин. Для снижения интенсивности процессов износа и разрушения покрытия и самого инструмента наиболее эффективны покрытия сложного состава, а в условиях трещинообразования еще большую эффективность показывают многослойные покрытия со слоями сложного состава. При этом увеличение количества легирующих элементов в составе покрытия приводит к росту его твердости и износостойкости, а также термодинамической устойчивости. Поэтому целесообразно применение двухслойного покрытия, в котором верхний слой должен обладать наивысшими износо- и трещиностойкостью, а нижний в первую очередь должен обеспечивать высокую прочность сцепления с инструментальной основой. Для получения высокой прочности сцепления слоев в их состав входят одинаковые химические элементы.
Для экспериментальной проверки заявленного способа было нанесено покрытие-прототип с соотношением слоев, соответствующим оптимальному значению, указанному в известном способе, а также двухслойное покрытие по предлагаемому способу. Покрытия наносили на твердосплавные пластины в вакуумной камере установки «Булат-6», снабженной тремя вакуумно-дуговыми катодами, расположенными горизонтально в одной плоскости. Покрытия наносили после предварительной ионной очистки.
Ниже приведен конкретный пример осуществления предлагаемого способа (покрытие TiZrAlN-TiZrCrN).
;
-3
-1
-1
Твердосплавные пластины МК8 (размером 4,7×12×12 мм) промывают в ультразвуковой ванне, протирают ацетоном, спиртом и устанавливают на поворотном устройстве в вакуумной камере установки «Булат-6» снабженной тремя катодами, расположенными горизонтально в одной плоскости. Камеру откачивают до давления 6,65·10 Па, включают поворотное устройство, подают на него отрицательное напряжение 1,1 кВ, включают один катод и при токе дуги 100 А производят ионную очистку и нагрев пластин до температуры 560-580°С. Ток фокусирующей катушки 0,4 А. Затем снижают отрицательное напряжение до 140 В, ток катушек до 0,3 А, включают два катода, со вставкой из алюминия и со вставкой из циркония, подают в камеру реакционный газ - азот и осаждают покрытие в течение 12 мин при давлении газа (5-6)·10 Па. Затем при напряжении до 140 В, токе фокусирующих катушек до 0,3 А выключают катод со вставкой из алюминия. В камеру подается реакционный газ (давление (5-6)·10 Па) - азот, включают катод со вставкой из хрома и осаждают второй слой покрытия в течение 24 мин. Затем отключают катоды, подачу реакционного газа, напряжение и вращение приспособления. Через 15-20 мин камеру открывают и извлекают инструмент с покрытием.
Стойкостные испытания проводили на токарно-винторезном станке 16К25 при обработке конструкционной стали 30ХГСА. Испытывали твердосплавные пластины марки МК8, обработанные по известному и предлагаемому способам. Критерием износа служила фаска износа по задней поверхности шириной 0,4 мм.
Таблица
Результаты испытаний РИ с покрытием
№ пп
Материал покрытия
Толщина слоев покрытия (нижний-верхний), мкм
H<sub>µ</sub>, ГПа
K<sub>0</sub>
Стойкость, мин
Примечание
1
2
3
4
5
6
7
Обрабатываемый материал - 30ХГСА, V=200 м/мин, S=0,3 мм/об, t=1,5 мм
1
TiN
6
21,2
0,70
29
Аналог
2
TiZrN-TiZrCN
2-4
33,4
0,51
67
Прототип
3
TiZrAlN-TiZrCrN
2-4
36,7
0,26
140
-
1. Н<sub>µ</sub> - микротвердость, ГПа (по Виккерсу).
2. К<sub>0</sub> - коэффициент отслоения, уменьшение величины которого свидетельствует о росте прочности сцепления с инструментальной основой.
Как видно из приведенных в таблице данных, стойкость пластин, обработанных по предлагаемому способу, выше стойкости пластин, обработанных по способу-прототипу, примерно в 2 раза.